(57)【要約】      （修正有）【課題】ピンク色の中でも淡い色調のピンク色系セラミックスの提供。【解決手段】ジルコニア質セラミックスからなり、ＣＩＥ１９７６Ｌ＊ａ＊ｂ＊色空間における明度指数Ｌ＊が８５＜Ｌ＊≦８８．５であり、クロマティクネス指数ａ＊が１０＜ａ＊≦１４であり、クロマティクネス指数ｂ＊が０＜ｂ＊≦４であるピンク色系セラミックス。【選択図】なし【特許請求の範囲】
【請求項１】
ジルコニア質セラミックスからなり、ＣＩＥ１９７６Ｌ＊ａ＊ｂ＊色空間における明度指数Ｌ＊が８５を超えて８８．５以下であり、クロマティクネス指数ａ＊が１０を超えて１４以下であり、クロマティクネス指数ｂ＊が０を超え４以下であることを特徴とするピンク色系セラミックス。
【請求項２】
酸化アルミニウムを含み、前記ジルコニア質セラミックスを構成する全成分１００質量％のうち、前記酸化アルミニウムの含有量が０．２質量％以上０．３質量％以下であることを特徴とする請求項１に記載のピンク色系セラミックス。
【請求項３】
酸化亜鉛を含み、前記ジルコニア質セラミックスを構成する全成分１００質量％のうち、前記酸化亜鉛の含有量が０．０８質量％以上０．１２質量％以下であることを特徴とする請求項１または請求項２に記載のピンク色系セラミックス。
【請求項４】
酸化イットリウムを１．４７モル以上１．６５モル％以下であり、着色成分と合わせて２．０モル％以上２．１モル％以下であることを特徴とする請求項１乃至請求項３のいずれかに記載のピンク色系セラミックス。
【発明の詳細な説明】
【技術分野】
【０００１】
本開示は、ピンク色系セラミックスに関するものである。
【背景技術】
【０００２】
ジルコニア質セラミックスは、優れた機械的特性に加え、着色成分の添加により様々な色調を呈するものとできることから、時計のベゼルや携帯電話のキー、ピロー等の装飾部品として好適に用いられている。中でも、癒し（ヒーリング）効果を与えることができる色調としてピンク色を呈するセラミックスが脚光を浴びている。
【０００３】
このようなピンク色の色調を呈するセラミックスとして、特許文献１には、安定化剤としてＹ２Ｏ３を２〜５モル％、酸化エルビウムを１〜２重量％、Ａｌ２Ｏ３を０．５重量％未満含むセラミックスが提案され、その色調として、Ｌ＊ａ＊ｂ＊表色系における明度Ｌが６５〜８５、ａ＊が０〜１０、ｂ＊が−３〜０であることが記載されている。
【０００４】
また、本発明者らも、安定化剤を含む酸化ジルコニウムを主成分とし、酸化エルビウム、酸化ユウロピウムおよび酸化ホルミウムから選ばれる少なくとも１種からなる着色剤を含み、構成する全成分１００質量％のうち、前記着色剤の含有量が３．０質量％以上１５．０質量％以下であり、前記酸化アルミニウムの含有量が０．６質量％以上５．０質量％以下であるとともに、装飾面のＣＩＥ１９７６Ｌ＊ａ＊ｂ＊色空間における明度指数Ｌ＊が７２以上８５以下であり、クロマティクネス指数ａ＊，ｂ＊がそれぞれ７以上２０以下，−６以上２以下であるセラミックスを提案している。
【先行技術文献】
【特許文献】
【０００５】
【特許文献１】特許第５４５８７１０号公報
【特許文献２】特許第５５１１６６１号公報
【発明の概要】
【発明が解決しようとする課題】
【０００６】
今般においては、ピンク色の中でも淡い色調のものが求められている。
【課題を解決するための手段】
【０００７】
本開示のピンク色系セラミックスは、ジルコニア質セラミックスからなり、ＣＩＥ１９７６Ｌ＊ａ＊ｂ＊色空間における明度指数Ｌ＊が８５を超えて８８．５以下であり、クロマティクネス指数ａ＊が１０を超えて１４以下であり、クロマティクネス指数ｂ＊が０を超え４以下であることを特徴とするものである。
【発明の効果】
【０００８】
本開示のピンク色系セラミックスによれば、淡い色調により高いヒーリング効果を与えることができる。
【発明を実施するための形態】
【０００９】
以下、本実施形態のピンク色系セラミックスの一例について説明する。
【００１０】
本実施形態のピンク色系セラミックスは、ジルコニア質セラミックスからなり、ＣＩＥ１９７６Ｌ＊ａ＊ｂ＊色空間における明度指数Ｌ＊が８５を超えて８８．５以下であり、クロマティクネス指数ａ＊が１０を超えて１４以下であり、クロマティクネス指数ｂ＊が
０を超え４以下である。本実施形態のピンク色系セラミックスは、上述した色調を呈していることにより、需要者に高いヒーリング効果を与えることができる。
【００１１】
ここで、本実施形態におけるジルコニア質セラミックスとは、セラミックスを構成する全成分１００質量％のうち、ジルコニウム（Ｚｒ）を酸化ジルコニウム（ＺｒＯ２）に換算した値が９０質量％以上を占めるセラミックスのことである。
【００１２】
また、色調については、分光側色計（コニカミノルタ社（製）  ＣＭ−７００ｄまたはその後継機種）を用い、ＪＩＳ  Ｚ  ８７２２条件ｃ（ＤＩＮ５０３３  Ｔｅｉｌ７、ＩＳＯ７７２４／１、ＣＩＥ  Ｎｏ．１５、ＡＳＴＭ  Ｅ  １１６４） に準拠した測定に
よって得られたＳＣＩ（正反射光含む）の値である。なお、測定試料の厚みは、１．５ｍｍである。
【００１３】
そして、明度指数Ｌ＊とは色調の明暗を示す指数であり、明度指数Ｌ＊の値が大きいと色調は明るく、明度指数Ｌ＊の値が小さいと色調は暗くなり、真っ白のＬ＊が１００であり、真っ黒のＬ＊が０である。本実施形態のピンク色系セラミックスは、明度指数Ｌ＊が８５を超えて８８．５以下であることから、明るい色調を呈するものである。
【００１４】
また、クロマティクネス指数ａ＊は色調の赤から緑の度合いを示す指数であり、クロマティクネス指数ａ＊の値がプラス方向に大きいと赤色の色調になる。さらに、クロマティクネス指数ｂ＊は色調の黄から青の度合いを示す指数である。本実施形態のピンク色系セラミックスは、上記Ｌ＊の値に加え、クロマティクネス指数ａ＊が１０を超えて１４以下であり、クロマティクネス指数ｂ＊が０を超え４以下であることにより、淡いピンク色の色調を呈する。
【００１５】
そして、本実施形態のピンク色系セラミックスは、酸化ジルコニウムを安定させる安定化剤成分として、酸化イットリウム、酸化セリウム、酸化ディスプロシウム、酸化マグネシウムおよび酸化カルシウムから選ばれる少なくとも１種を含む。
【００１６】
また、上述した色調とするために、着色剤成分として、酸化エルビウム、酸化ユウロピウムおよび酸化ホルミウムから選ばれる少なくとも１種を含む。さらに、本実施形態のピンク色系セラミックスは、酸化ハフニウムを含む。
【００１７】
そして、本実施形態のピンク色系セラミックスは、酸化アルミニウムを含むものであるとき、ジルコニア質セラミックスを構成する全成分１００質量％のうち、酸化アルミニウムの含有量が０．２質量％以上０．３質量％以下であることが好適である。このような構成を満たしているときには、酸化ジルコニウムの安定化剤として作用したり、ジルコニア質セラミックスの透過性を低下させたりすることができる。
【００１８】
また、本実施形態のピンク色系セラミックスは、酸化亜鉛を含むものであるとき、ジルコニア質セラミックスを構成する全成分１００質量％のうち、酸化亜鉛の含有量が０．０８質量％以上０．１２質量％以下であることが好適である。このような構成を満たしているときには、焼結助剤としての作用効果により、ジルコニア質セラミックスの緻密化が促進され、硬度を高めることができる。
【００１９】
さらに、本実施形態のピンク色系セラミックスは、酸化イットリウムを１．４７モル以上１．６５モル％以下であり、着色成分と合わせて２．０モル％以上２．１モル％以下であることが好適である。このような構成を満たしているときには、単斜晶の割合が少ないため、機械的特性に優れる。また、上記構成を満たしているときには、高温、高圧、高湿度における試験後の単斜晶の割合も少ないことから、高い信頼性を有する。本実施形態の
ピンク色系セラミックスにおける単斜晶の割合は、９％程度であり、高温、高圧、高湿度における試験後の単斜晶の割合は、４０％程度である。
【００２０】
次に、各種確認方法について説明する。まず、ジルコニア質セラミックスであることの確認については、Ｘ線回折装置（ＸＲＤ）を用いて測定し、ＪＣＰＤＳカードと照合する同定により、ＺｒＯ２の存在を確認する。次に、ＩＣＰ（Inductively Coupled Plasma）発光分析装置（ＩＣＰ）または蛍光Ｘ線分析装置（ＸＲＦ）を用いて、Ｚｒの含有量を測定し、ＺｒＯ２に換算した値が９０質量％以上であるか否かで確認することができる。
【００２１】
また、他の成分の含有量についても、ＩＣＰまたはＸＲＦを用いて、各成分を構成する金属元素の含有量を求め、それぞれ酸化物に換算することにより、ジルコニア質セラミックスを構成する全成分１００質量％のうちの含有量を求めることができる。なお、モル％については、得られた各成分の含有量から求めればよい。
【００２２】
さらに、単斜晶の割合については、ＸＲＤにより得られた単斜晶の（１１１）および（１１−１）の反射ピーク強度、正方晶および立方晶の（１１１）の反射ピーク強度を用いて、下記式より算出することができる。なお、単結晶の（１１１）をＩｍ(111)、単結晶の（１１−１）をＩｍ(11-1)、正方晶および立方晶の（１１１）を合わせてＩｔｃ(111)として表している。
【００２３】
Ｘｍ＝（Ｉｍ(111)＋Ｉｍ(11-1))／（Ｉｍ(111)＋Ｉｍ(11-1)＋Ｉｔｃ(111)）×100
また、本実施形態のピンク色系セラミックスは、ＪＩＳ  Ｒ  １６０１−２００８に準拠して求められる３点曲げ強度が１３５０ＭＰａ以上であり、優れた機械的特性を有する。
【００２４】
そして、本実施形態のピンク色系セラミックスは、淡い色調を呈し高いヒーリング効果を需要者に与えることができるものであることから、時計用ベゼルや時計用バンド駒等の時計用装飾部品、押下操作する各種キーやピロー等の携帯電話機用装飾部品、ブローチ、ネックレス、イヤリング、リング、ネクタイピン、タイタック、メダル、ボタン等の装身具用装飾部品、床、壁、天井を飾るタイルあるいはドアの取手等の建材用装飾部品、スプーン、フォーク等のキッチン部品用装飾部品、その他の家電用装飾部品、エンブレム等の自動車用装飾部品として好適に用いることができる。
【００２５】
次に、本実施形態のピンク色系セラミックスの製造方法の一例を説明する。
【００２６】
まず、酸化エルビウム（Ｅｒ２Ｏ３）、酸化ユウロピウム（Ｅｕ２Ｏ３）および酸化ホルミウム（Ｈｏ２Ｏ３）から選ばれる少なくとも１種の着色剤粉末と、安定剤成分を含む酸化ジルコニウム粉末とを用意する。
【００２７】
そして、着色剤粉末を１．２質量％１．８質量％以下、残部が酸化ジルコニウム粉末となるように秤量する。なお、酸化アルミニウム（Ａｌ２Ｏ３）を含むものとするときには、酸化アルミニウム粉末を用意し、０．２質量％以上０．３質量％以下秤量して添加すればよい。また、酸化亜鉛（ＺｎＯ）を含むものとするときには、酸化亜鉛粉末を用意し、０．０８質量％以上０．１２質量％以下秤量して添加すればよい。
【００２８】
また、安定剤成分を含む酸化ジルコニウム粉末とは、例えば、安定化剤として酸化イットリウム（Ｙ２Ｏ３）、酸化セリウム（ＣｅＯ２）、酸化マグネシウム（ＭｇＯ）および酸化カルシウム（ＣａＯ）から選ばれる少なくとも１種の粉末を所望量含む混合粉末、または、安定化剤成分を加えて共沈法によって生成された酸化ジルコニウムの粉末であってもよい。安定剤成分が酸化イットリウムであるとき、その含有量は、１．４７モル以上１
．６５モル％以下であることが好適である。
【００２９】
また、酸化ハフニウム（ＨｆＯ２）については、一般的に酸化ジルコニウム粉末１００質量％に対し、２％程度含まれるものであるが、酸化ハフニウムを含まない酸化ジルコニウム粉末である場合、添加しても構わない。
【００３０】
そして、秤量した各粉末と溶媒である水とを振動ミル，ビーズミル、サンドミル、アジテーターミルやボールミル等に入れて混合粉砕する。
【００３１】
次に、混合粉砕したスラリーに結合剤としてパラフィンワックスを所定量添加し、噴霧乾燥法によって乾燥させて顆粒とする。そして、この顆粒を用いて所望の成形法、例えば、乾式加圧成形法、冷間静水圧加圧成形法等によって所望形状に成形する。また、製品形状が複雑であれば、混合粉砕したスラリーに溶媒やバインダ等を添加したスラリーを用いて鋳込成形法や射出成形法を用いて成形体を得てもよい。さらに、各種成形法によってブロック形状または製品形状に近い形状に成形した後に切削加工を施すことによって、成形体を得ることも可能である。そして、得られた成形体を必要に応じて脱脂した後、大気雰囲気中にて1350℃以上1550℃以下の温度で焼成し、焼結体を得る。
【００３２】
そして、得られた焼結体については、必要に応じて研削加工等を施すことにより、本実施形態のピンク色系セラミックスを得ることができる。なお、研削加工としては、研磨機による研磨のみならず、例えばメディアとグリーンカーボランダム（ＧＣ）とを用いた湿式のバレル研磨や、平均粒径１μｍ以下の小さいダイヤモンドペーストを錫製のラップ盤に供給して、ラップ加工も含まれる。
【００３３】
本発明は前述した実施形態に限定されるものではなく、本発明の要旨を逸脱しない範囲において種々の変更、改良、組合せ等が可能である。